(57)【特許請求の範囲】
【請求項１】
金属製のフランジの間にゴム層と金属層を交互に複数重ね合わせたゴム積層体を設けた防振装置において、
前記ゴム層と金属層との接着強度が４５〜６０ｋｇｆ／ｃｍ2であり、
前記ゴム層の硬度はＪＩＳＡ硬度で３５〜４５°であり、
前記ゴム層と金属層はシラン系接着剤によって接着され、
前記金属層表面にしぼを設けた、
ことを特徴とする防振装置。
【請求項２】
前記シラン系接着剤は０．０５〜０．１ｇ／ｃｍ2の割合で金属層とゴム層間に設けられることを特徴とする請求項１記載の防振装置。
【請求項３】
前記しぼは金属表面に１００個／ｃｍ2以上設けられることを特徴とする請求項１又は２記載の防振装置。
【発明の詳細な説明】
【０００１】
【産業上の利用分野】
本発明は防振装置、更に詳細にはゴム層と金属層を複数積層した構造の防振装置であって、横ずれが小さく、かつ横方向に柔らかい防振装置に関する。
【０００２】
【従来技術及び問題点】
ゴム層と金属層を複数積層した構造の防振装置は、図１に示すように金属製の２つのフランジ１間に薄いゴム層２と金属層３を交互に複数重ね合わせたゴム積層体Ｆによって振動を吸収するようになっている（ただし、フランジに隣接する層はゴム層２である）。このようなゴム層２と金属層３とよりなる単位層は、荷重４５０ｋｇｆ程度に対応したものの場合通常３０層積層される。しかし耐荷重を、たとえば７５０ｋｇｆ程度に向上させるためには、前記単位層の数を４５層程度に増加する必要がある。
【０００３】
従来、前記ゴム層２としては０．３３〜０．３４ｍｍ厚のポリイソプレンゴムあるいは天然ゴムが使用され、金属層３としては０．２ｍｍ厚程度のステンレス板が使用されており、このようなゴム層２と金属層３をフェノール系接着剤によって一体化してゴム積層体Ｆを製造している。
【０００４】
上述の様な構造で、前記単位層（ゴム層＋金属層）を４５層程度に増加せしめると、荷重２５０〜６５０ｋｇｆで横ずれが大きくなるという欠点がある。すなわち、上述の様な構造の防振装置は、図２に示すように荷重が負荷されると、垂直方向に圧縮されるばかりでなく、横方向に荷重が負荷され前記ゴム積層体Ｆが撓んで、結果として上下のフランジ１が横ずれＬを生じることが知られている。このような横ずれを生じると、振動の吸収性が悪化するとともに、耐久性も低下するという欠点があり、なるべく横ずれを生じないゴム積層体Ｆが希求されている。
【０００５】
このような横ずれを防止するためには、ゴム層２の硬度を小さくしたり、ゴム層２の充填数を少なくすることによって横方向のずれを小さくすることが可能であるが、このような処置を行うと、横方向の柔らかさが低下して、振動吸収性を損なう結果となる。
【０００６】
本発明は上述の問題点に鑑みなされたものであり、横方向のずれが小さく、かつ横方向に十分な柔軟性を有する防振装置を提供することを目的とする。
【０００７】
【問題点を解決するための手段】
上記問題点を解決するため、本発明による防振装置は、金属製のフランジの間にゴム層と金属層を交互に複数重ね合わせたゴム積層体を設けた防振装置において、前記ゴム層と金属層との接着強度が４５〜６０ｋｇｆ／ｃｍ2であり、
前記ゴム層の硬度はＪＩＳＡ硬度で３５〜４５°であり、
前記ゴム層と金属層はシラン系接着剤によって接着され、
前記金属層表面にしぼを設けた、ことを特徴とする。
【０００８】
本発明者らは上記横ずれと横方向の柔軟性について研究した結果、ゴム層と金属層の接着強度が所定範囲にある場合に横ずれ防止と横方向の柔軟性が得られることを見いだしなされたものである。すなわち本発明によれば、ゴム層と金属層の接着強度が上記範囲にあるときに、良好な横ずれ防止と横方向柔軟性を確保することができる。
【０００９】
本発明を更に詳しく説明すると、本発明による防振装置のゴム層と金属層の接着強度は４５〜６０ｋｇｆ／ｃｍ2である。前記接着強度が４５ｋｇｆ／ｃｍ2未満であると、横方向の柔軟性は良好であるが、横ずれが大きくなる恐れがあり、一方６０ｋｇｆ／ｃｍ2を超えると、横ずれは防止されるが、ゴム層が硬くなって横方向の柔軟性が充分でない恐れを生じる。
【００１０】
本発明者らは上記ゴム層と金属層の接着強度について着目し研究した結果、前記横ずれを防止するために接着強度を大きくすると、これに伴ってゴム層の硬度が上昇し柔軟性が失われること、ゴム層の硬度を小さく保持するため、接着強度を小さくすると横ずれを生じやすいことを見いだしたものである。この知見に基づき上記範囲を見いだしたものである。
【００１１】
このようなゴム層としては、たとえばポリイソプレンゴム、天然ゴム等のジエン系ゴムを使用することができる。このゴム層の硬さはＪＩＳＡで３５〜４５°であることが好ましい。３５°未満であると、横ずれが大きくなり、耐久性が充分でなくなる恐れがあり、一方４５°を超えると、横方向の柔軟性が損なわれる恐れがある。
【００１２】
上述のようなゴム硬度及び接着強度を確保するため、本発明においては、ゴム層と金属層を接着するに際して、従来のフェノール系接着剤に代わって、シラン系接着剤を使用するのが好ましい。シラン系接着剤は上述の様なジエン系ゴムと金属を接着するに際して、ゴムを硬化させることなく接着させることができ、本来のゴム硬度を保持したまま接着強度を上昇させることができるからである。このようなシラン系接着剤としては、たとえばアミノ−シラン系接着剤等の一種以上を挙げることができる。
【００１３】
このようなシラン系接着剤は、好ましくは０．０５〜０．１ｇ／ｃｍ2の割合でゴム層、金属層あるいはそのいずれかに塗布するのが好ましい。塗布量が０．０５ｇ／ｃｍ2未満であると、接着強度が小さく上記範囲に入らない恐れがあり、一方０．１ｇ／ｃｍ2を超えると、接着強度が大きくなって横ずれは防止できるが、横方向の柔軟性が損なわれる恐れがある。
【００１４】
本発明において、金属板はしぼを設けることができる。このしぼは接着剤を使用することなくゴム層と金属層の接着強度を向上させるためのものであり、金属板表面に好ましくは均一に設ける。このしぼは金属板表面に、好ましくは１００個／ｃｍ2以上の密度で設ける。１００個／ｃｍ2未満であると、接着強度が充分に向上しないからである。
【００１５】
このようなしぼは、金属板を洗浄するときなどにおいて、金属板の相互に吸着するのを防止する効果があり、作業性を向上させる長所も生じる。
【００１６】
【実施例】
直径６０ｍｍのステンレス製のフランジ１に直径３０ｍｍ、厚さ０．３４ｍｍのポリイソプレンゴム製ゴム層２および厚さ０．２ｍｍのステンレス製金属板３を相互に接着した。このときの接着剤はアミノ−シラン系接着剤（ＡＰ１３３；商品名；ロード・ファー・イースト  インコーポレイテッド）を０．０５ｇ／ｃｍ2の割合で使用した。
【００１７】
このようなゴム層と金属層の接着強度は、金属板が鏡面の場合３６ｋｇｆ／ｃｍ2（参考例）、１００個／ｃｍ2の割合で均一に金属板表面にしぼを形成した場合５０ｋｇｆ／ｃｍ2であった（実施例）。またゴム層の硬度は３６°（ＪＩＳＡ）であった。
【００１８】
このような単位層を４５層（フランジ隣接部はゴム層であるため４６層になる）使用して防振装置を製造した。
【００１９】
比較のため、実施例と同じ材料でゴム層と金属層（表面は鏡面である）をフェノール系接着剤で接着した防振装置（４５層）を形成し、横ずれ及び水平剛性（横方向の柔らかさ）を測定した（比較例）。なお、この比較例の接着強度は３６ｋｇｆ／ｃｍ2であった。結果を表１に示す。
【００２０】
【表１】
0004204697.tif 000002
【００２１】
以上の結果より明らかなように金属板が鏡面の場合、横ずれは従来と同様な性能を有するが、横方向の柔軟性は向上している。またしぼを形成した場合には横ずれ及び横方向の柔軟性が改良されており、荷重７５０ｋｇｆでも使用可能であった。
【００２２】
【発明の効果】
以上説明したように本発明による防振装置によれば、ゴム層と金属層の接着強度を所定範囲に設定することによって、横ずれを極小にするとともに横方向の柔軟性を確保した防振装置を提供できるという利点がある。
【図面の簡単な説明】
【図１】防振装置の側断面図。
【図２】前記防振装置が横ずれしたときの模式図。
【符号の説明】
１              フランジ
２              ゴム層
３              金属層
Ｆ              ゴム積層体
【図１】
0004204697.tif 000003
【図２】
0004204697.tif 000004